(57)【要約】  本発明は、頭部に装着するかつらベース１と、かつらベース１に植毛された人工毛髪２を含む全頭かつら１０において、かつらベース１は、首付近に装着される第１部分１ａと、その他の領域に装着される第２部分１ｂからなり、第１部分１ａに植毛された人工毛髪２ａは人工タンパク質繊維１００質量％で構成されている全頭かつら１０に関する。前記人工タンパク質繊維は、コラーゲン繊維であることが好ましい。これにより、装着期間中のダメージの蓄積を軽減することができる全頭かつらを提供する。
2017094702.tif 000002
【特許請求の範囲】
【請求項１】
頭部に装着するかつらベースと、前記かつらベースに植毛された人工毛髪を含む全頭かつらにおいて、
前記かつらベースは、首付近に装着される第１部分と、その他の領域に装着される第２部分からなり、
前記第１部分に植毛された人工毛髪は、人工タンパク質繊維１００質量％で構成されていることを特徴とする全頭かつら。
【請求項２】
前記人工タンパク質繊維は、コラーゲン繊維である請求項１に記載の全頭かつら。
【請求項３】
前記第２部分に植毛された人工毛髪は、ポリアミド系繊維、ポリエステル系繊維、モダクリル繊維、ポリ塩化ビニル系繊維及びポリオレフィン系繊維からなる群から選ばれる一種以上の繊維で構成されている請求項１又は２に記載の全頭かつら。
【請求項４】
前記第２部分は、頭頂部領域に装着されるＡ部分、後頭部領域に装着されるＢ部分に区分けられている請求項１〜３のいずれか１項に記載の全頭かつら。
【請求項５】
前記Ａ部分に植毛された人工毛髪は、Ａ部分に植毛される人工毛髪全体の質量を１００質量％とした場合、臭素化エポキシ系難燃剤及び三酸化アンチモンを含むポリエステル系繊維Ａを６０〜８０質量％、及び人工タンパク質繊維を２０〜４０質量％含む請求項４に記載の全頭かつら。
【請求項６】
前記Ｂ部分に植毛された人工毛髪は、Ｂ部分に植毛される人工毛髪全体の質量を１００質量％とした場合、人工タンパク質繊維を２０〜９０質量％、三酸化アンチモンを含まないポリエステル系繊維Ｂを１０〜８０質量％、及び臭素化エポキシ系難燃剤及び三酸化アンチモンを含むポリエステル系繊維Ａを０〜７０質量％含む請求項４又は５に記載の全頭かつら。
【発明の詳細な説明】
【技術分野】
【０００１】
本発明は、繰り返し使用する全頭かつらに関する。
【背景技術】
【０００２】
通常、先天的に頭髪が少ない場合、円形脱毛症により頭髪が消失している時、抗ガン剤治療などにより脱毛している場合には、頭部全体を覆う全頭かつらが用いられていた。例えば、特許文献１には、かつら本体と部分かつらを備えた全頭用かつらが開示されている。また、髪型のファッション性を高めるために全頭かつらを用いることもある。例えば、特許文献２には、頭部を被包する第１かつらと襟足部分に被冠してこれを装飾する第２かつらからなり、それぞれのかつらを単独で又はクリップにより連結して使用することにより、髪型に多様な意匠性を自由に設定できるかつらが提案されている。【０００３】
一方、全頭かつらを人毛で構成すると、人毛の入手が困難なうえコストが高いという問題があり、合成繊維を用いることが行われている。
【先行技術文献】
【特許文献】
【０００４】
【特許文献１】特開２０１４−９１８７０号公報
【特許文献２】特開２００４−９１９７２号公報
【発明の概要】
【発明が解決しようとする課題】
【０００５】
しかしながら、合成繊維を用いた場合、繰り返し装着中に、ダメージが蓄積しやすいという問題があった。【０００６】
本発明は、前記従来の問題を解決するため、装着期間中のダメージの蓄積を軽減することができる全頭かつらを提供する。
【課題を解決するための手段】
【０００７】
本発明は、頭部に装着するかつらベースと、前記かつらベースに植毛された人工毛髪を含む全頭かつらにおいて、前記かつらベースは、首付近に装着される第１部分と、その他の領域に装着される第２部分からなり、前記第１部分に植毛された人工毛髪は、人工タンパク質繊維１００質量％で構成されていることを特徴とする全頭かつらに関する。【０００８】
本発明の一実施形態において、前記人工タンパク質繊維は、コラーゲン繊維であることが好ましい。本発明の一実施形態において、前記第２部分に植毛された人工毛髪は、ポリアミド系繊維、ポリエステル系繊維、モダクリル繊維、ポリ塩化ビニル系繊維及びポリオレフィン系繊維からなる群から選ばれる一種以上の繊維で構成されていてもよい。【０００９】
本発明の一実施形態において、前記第２部分は、頭頂部領域に装着されるＡ部分、後頭部領域に装着されるＢ部分に区分けられていることが好ましい。本発明の一実施形態において、前記Ａ部分に植毛された人工毛髪は、Ａ部分に植毛される人工毛髪全体の質量を１００質量％とした場合、臭素化エポキシ系難燃剤及び三酸化アンチモンを含むポリエステル系繊維Ａを６０〜８０質量％、及び人工タンパク質繊維を２０〜４０質量％含むことが好ましい。本発明の一実施形態において、前記Ｂ部分に植毛された人工毛髪は、Ｂ部分に植毛される人工毛髪全体の質量を１００質量％とした場合、人工タンパク質繊維を２０〜９０質量％、三酸化アンチモンを含まないポリエステル系繊維Ｂを１０〜８０質量％、及び臭素化エポキシ系難燃剤及び三酸化アンチモンを含むポリエステル系繊維Ａを０〜７０質量％含むことが好ましい。
【発明の効果】
【００１０】
本発明は、頭部に装着するかつらベースと、前記かつらベースに植毛された人工毛髪を含む全頭かつらにおいて、首付近に装着されるかつらベースの第１部分に植毛される人工毛髪を人工タンパク質繊維１００質量％で構成することで、装着期間中のダメージの蓄積を軽減することができる全頭かつらを提供することができる。
【図面の簡単な説明】
【００１１】
【図１】図１は本発明の一実施形態の全頭かつらを装着した状態を、一部の毛髪を透過して示した模式的側面図である。
【図２】図２Ａは本発明の一実施形態の全頭かつらの裏面を示す模式的側面図であり、図２Ｂは同模式的表面図である。
【図３】図３は本発明の他の一実施形態の全頭かつらを装着した状態を、一部の毛髪を透過して示した模式的側面図である。
【図４】図４はダメージ促進試験用毛髪試料の模式的説明図である。
【図５】図５Ａ―Ｃはダメージ促進試験に用いた嵩高測定機の模式的説明図である。
【図６】図６は頭部の各部位を示した模式的側面図である。
【発明を実施するための形態】
【００１２】
発明者は、頭部に装着するかつらベースと、前記かつらベースに植毛された人工毛髪を含む全頭かつら（フルウィッグ、全かつらとも称される。）において、繰り返し装着中のダメージの蓄積を軽減することについて検討を重ねた。その結果、かつらベースの首付近に装着される第１部分に植毛される人工毛髪を人工タンパク質繊維１００質量％で構成することで、装着期間中のダメージの蓄積を軽減し得ることを見出し、本発明に至った。
【００１３】
本発明において、かつらベースとしては、特に限定されず、例えば、ネット、生地などの一般的にかつらベースとして用いるものを用いることができる。前記かつらベースにおいて、首付近を覆う第１部分と、その他の領域を覆う第２部分は一つの連続的なものであってもよく、第１部分と第２部分は異なる部材で構成され、一体化されたものであってもよい。本発明において、首付近に装着される第１部分とは、かつらベースにおいて、首に近接する部分に装着される部分をいい、かつらベースの下部に該当する。通常、図６に示されているように、頭部３０は、バング部分３１、トップ部分３２、サイド部分３３、クラウン部分３４、ミドルセクション３５及びネープ部分３６に分けられる。人工タンパク質繊維の使用量を少なくしてコストを軽減する観点から、第１部分は、ミドルセクション３５より下のネープ部分３６に装着されることが好ましい。
【００１４】
前記人工毛髪を構成する繊維としては、特に限定されず、人工毛髪用繊維を適宜用いることができる。人工毛髪用繊維としては、例えば、ポリアミド系繊維、ポリエステル系繊維、ポリ塩化ビニル系繊維、モダクリル繊維、ポリオレフィン系繊維、人工タンパク質繊維などを用いることができる。
【００１５】
前記人工タンパク質繊維としては、人工的に作製したタンパク質の繊維であればよく、特に限定されない。例えば、コラーゲン繊維、ケラチン繊維などのたんぱく質を主成分となる繊維を用いることができる。前記コラーゲン繊維としては、特に限定されず、公知のコラーゲン繊維を用いることができる。例えば、再生コラーゲン繊維を用いることができる。前記再生コラーゲン繊維は、例えば、コラーゲン原料を溶解処理し、可溶化して得られた可溶化コラーゲン溶液を紡糸することで得ることができる。具体的には、市販の再生コラーゲン繊維、特開２００７−１６９８０６号公報に記載の再生コラーゲン繊維などを用いることができる。
【００１６】
コストの観点から、前記第２部分に植毛される人工毛髪は、ポリアミド系繊維、ポリエステル系繊維、ポリ塩化ビニル系繊維、モダクリル繊維及びポリオレフィン系繊維からなる群から選ばれる一種以上の繊維で構成することが好ましい。
【００１７】
また、本発明の一実施形態において、前記第２部分は、頭頂部領域に装着されるＡ部分、後頭部領域に装着されるＢ部分に区分けられてもよい。例えば、前記Ａ部分は、主に、バング部分３１、トップ部分３２、サイド部分３３の一部（上部）、及びクラウン部分３４に装着されてもよい。前記Ｂ部分は、主に、サイド部分３３の一部（下部）、及びミドルセクション３５に装着されてもよい。かつらベースにおいて、第１部分と、Ａ部分及びＢ部分は一つの連続的なものであってもよく、第１部分と、Ａ部分及びＢ部分はそれぞれ異なる部材で構成され、一体化されたものであってもよい。
【００１８】
前記Ａ部分に植毛された人工毛髪は、Ａ部分に植毛される人工毛髪全体の質量を１００質量％とした場合、臭素化エポキシ系難燃剤及び三酸化アンチモンを含むポリエステル系繊維Ａを６０〜８０質量％、及び人工タンパク質繊維を２０〜４０質量％含むことが好ましい。より好ましくは、ポリエステル系繊維Ａを７０〜８０質量％、及び人工タンパク質繊維を２０〜３０質量％含む。さらに好ましくは、ポリエステル系繊維Ａを７５〜８０質量％、及び人工タンパク質繊維を２０〜２５質量％含む。毛髪の光沢が低く、より自然な外観を有するとともに、アイロンセット性にも優れる。全頭かつらにおいて、光沢は、主に、頭頂部の毛髪の光沢によって左右されるため、頭頂部領域に装着されるＡ部分に植毛される人工毛髪に臭素化エポキシ系難燃剤と三酸化アンチモンを含むポリエステル系繊維Ａを６０質量％以上含ませて光沢を抑制することで、かつら全体がより自然な外観を有することになる。また、全頭かつらにおいて、ヘアアイロンによるアイロンセット性は、主に頭頂部及び後頭部の毛髪に影響されるため、Ａ部分に植毛される人工毛髪に人工タンパク質繊維を２０質量％以上含ませることでアイロンセット性が良好になる。
【００１９】
前記Ａ部分に植毛された人工毛髪は、ポリエステル系繊維Ａ及び人工タンパク質繊維に加えて、他の人工毛髪用繊維を含んでもよい。他の人工毛髪用繊維としては、ポリエステル系繊維Ａ以外のポリエステル系繊維、ポリ塩化ビニル系繊維、モダクリル繊維、ポリオレフィン系繊維などを用いることができる。特に限定されないが、Ａ部分に植毛される毛髪全体の質量を１００質量％とした場合、他の繊維の含有量は、例えば２０質量％以下にすることができる。ポリエステル系繊維Ａは、臭素化エポキシ系難燃剤及び三酸化アンチモンを含むポリエステル系繊維であれば、特に限定されない。例えば、ポリエステル系繊維Ａとして、株式会社カネカ製の難燃性ポリエステル系繊維（商品名「Ｆｕｔｕｒａ-ＮＬ」）等の市販品を用いてもよい。
【００２０】
前記Ｂ部分に植毛された人工毛髪は、Ｂ部分に植毛される人工毛髪全体の質量を１００質量％とした場合、人工タンパク質繊維を２０〜９０質量％、三酸化アンチモンを含まないポリエステル系繊維Ｂを１０〜８０質量％、及びポリエステル系繊維Ａを０〜７０質量％含むことが好ましい。より好ましくは、人工タンパク質繊維を２０〜５０質量％、ポリエステル系繊維Ｂを１０〜４０質量％、及びポリエステル系繊維Ａを４０〜７０質量％含む。さらに好ましくは、人工タンパク質繊維を２０〜４０質量％、ポリエステル系繊維Ｂを２０〜４０質量％、及びポリエステル系繊維Ａを４０〜６０質量％含む。さらにより好ましくは、人工タンパク質繊維を２０〜３０質量％、ポリエステル系繊維Ｂを２０〜３０質量％、及びポリエステル系繊維Ａを４０〜６０質量％含む。アイロンセット性に優れるとともに、櫛通り性にも優れる。全頭かつらにおいて、櫛通り性は、主に後頭部の毛髪に影響されるため、後頭部領域に装着されるＢ部分に植毛される人工毛髪に人工タンパク質繊維を２０質量％以上、及び三酸化アンチモンを含まないポリエステル系繊維Ｂを１０質量％以上含ませることで櫛通り性が良好な構成になり、ひいてはかつら全体の櫛通り性が良好になる。また、Ｂ部分に植毛される人工毛髪に人工タンパク質繊維を２０質量％以上含ませることでアイロンセット性が良好になる。
【００２１】
前記Ｂ部分に植毛された人工毛髪は、ポリエステル系繊維Ａ、ポリエステル系繊維Ｂ及び人工タンパク質繊維に加えて、他の人工毛髪用繊維を含んでもよい。他の人工毛髪用繊維としては、ポリ塩化ビニル系繊維、モダクリル繊維、ポリオレフィン系繊維などを用いることができる。特に限定されないが、前記Ｂ部分に植毛される人工毛髪全体の質量を１００質量％とした場合、他の繊維の含有量は、例えば２０質量％以下にすることができる。ポリエステル系繊維Ｂは、三酸化アンチモンを含まないポリエステル系繊維であれば、特に限定されない。例えば、ポリエステル系繊維Ｂとして、株式会社カネカ製の難燃性ポリエステル系繊維（商品名「Ｆｕｔｕｒａ」）及び難燃性ポリエステル系繊維（商品名「ＦｕｔｕｒａＳＴ」）等の市販品を用いてもよい。
【００２２】
前記Ａ部分及び前記Ｂ部分のいずれにおいても、植毛される人工毛髪全体の質量に対して人工タンパク質繊維を２０〜４０質量％、ポリエステル系繊維Ａを６０〜８０質量％、ポリエステル系繊維Ｂを１０〜２０質量％を含ませることができる。この場合、実質的には、頭頂部領域に装着されるＡ部分と後頭部領域に装着されるＢ部分に植毛される人工毛髪は同様の構成となる。このような構成にすることで、光沢、櫛通り性及びアイロンセット性のいずれも良好になる。
【００２３】
前記人工毛髪用繊維は、毛髪に好適という観点から、単繊維繊度が１０〜１００ｄｔｅｘであることが好ましく、より好ましくは２０〜９０ｄｔｅｘであり、さらに好ましくは３５〜８０ｄｔｅｘである。
【００２４】
本発明において、かつらベースへの人工毛髪の植毛も、特に限定されず、例えば、一般的にかつらを作製する時に行われる方法及び装置などを用いて行うことができる。
【００２５】
以下、図面を参照して本発明を詳細に説明する。
【００２６】
図１は、本発明の一実施形態の全頭かつらを装着した状態を、一部の毛髪を透過して示した側面図である。図２Ａは本発明の一実施形態の全頭かつらの裏面を示す模式的側面図であり、図２Ｂは同模式的表面図である。
【００２７】
図１〜２に示しているように、該実施形態（実施形態１とも記す。）の全頭かつら１０は、頭部に装着されるかつらベース１と、かつらベース１に植毛された人工毛髪２を含む。かつらベース１は、首付近に装着される第１部分１ａと、その他の領域に装着される第２部分１ｂからなる。第１部分１ａに植毛された人工毛髪２ａは人工タンパク質繊維１００質量％で構成されている。
【００２８】
かつらベース１の首付近に装着される第１部分１ａに植毛された人工毛髪２ａを人工タンパク質繊維１００質量％で構成することにより、すなわち、繰り返し装着中にダメージが起きやすい首部を覆う人工毛髪として人工タンパク質繊維を用いることにより、装着期間中のダメージの蓄積を軽減することができる。また、一定期間装着後の全頭かつらに水分を付与することで、ダメージを簡単に修復することができる。水分の付与は、特に限定されないが、水を噴霧してもよく、水性の頭髪用処理剤を付与してもよい。前記人工タンパク質繊維としては、装着期間中のダメージの蓄積を軽減しやすい観点から、コラーゲン繊維を用いることが好ましい。
【００２９】
図３は、本発明の他の一実施形態の全頭かつらを装着した状態を、一部の毛髪を透過して示した模式的側面図である。図３では、図１及び図２と同一の部分には同一の符合を付けており、重複する説明は省略する。
【００３０】
図３に示しているように、該実施形態（実施形態２とも記す。）の全頭かつら４０は、頭部に装着されるかつらベース１と、かつらベース１に植毛された人工毛髪２を含む。かつらベース１は、首付近に装着される第１部分１ａと、その他の領域に装着される第２部分１ｂからなる。第１部分１ａに植毛された人工毛髪２ａは人工タンパク質繊維１００質量％で構成されている。
【００３１】
実施形態２において、第２部分１ｂは、頭頂部領域に装着されるＡ部分２０１、後頭部領域に装着されるＢ部分２０２に区分けられている。Ａ部分２０１に植毛された人工毛髪２１１は、Ａ部分に植毛される人工毛髪全体の質量を１００質量％とした場合、ポリエステル系繊維Ａを６０〜８０質量％、及び人工タンパク質繊維を２０〜４０質量％含むことが好ましい。Ｂ部分２０２に植毛された人工毛髪２１２は、Ｂ部分に植毛される人工毛髪全体の質量を１００質量％とした場合、人工タンパク質繊維を２０〜９０質量％、ポリエステル系繊維Ｂを１０〜８０質量％、及びポリエステル系繊維Ａを０〜７０質量％含むことが好ましい。このような構成にすることで、かつら全体が自然な外観を有するとともに、櫛通り性及びヘアアイロンによるアイロンセット性も良好になる。
【００３２】
実施形態２のかつらベースのＡ部分２０１は、バング部分３１、トップ部分３２、サイド部分３３の一部（上部）、及びクラウン部分３４に装着され、かつらベースのＢ部分２０２は、サイド部分３３の一部（下部）及びミドルセクション３５に装着され、かつらベースの第１部分は、ネープ部分３６に装着される。
【実施例】
【００３３】
以下、実施例により本発明を更に具体的に説明する。なお、本発明は下記の実施例に限定されるものではない。【００３４】
繰り返し装着中のかつらにおける人工毛髪のダメージを確認するため、下記表１に示す毛髪用試料を用いてダメージ促進試験を行った。人毛としては中国人毛を用い、ポリエステル系繊維としては株式会社カネカ製の商品名「Ｆｕｔｕｒａ」（単繊維繊度６５ｄｔｅｘ）を用い、コラーゲン繊維としては株式会社カネカ製の商品名「Ｕｌｔｉｍａ」（単繊維繊度７８ｄｔｅｘ）を用いた。図４に示すように、毛髪用試料２０は、全長が２０インチ、レイヤー部２１の長さが８インチ、質量が４３ｇであった。ダメージの評価方法は、ダメージが発生すると嵩が出てくる性質を利用し、嵩高値を測定することでダメージレベルを判断した。ダメージが多いほど嵩高値が大きくなる。【００３５】
＜ダメージ促進試験＞
（１）毛髪用試料のレイヤー部の初期嵩高値を測定した。
（２）毛髪用試料に対してブラシにて逆毛を立てて毛髪を絡ませた。
（３）手でレイヤー部を１０回揉み込み、毛髪をさらに絡ませた。
（４）ブラシで絡まった毛髪を梳きほぐした。
（５）毛髪用試料のレイヤー部の嵩高値を測定した。
（６）（２）〜（５）の作業を１０回繰り返した。
（７）毛髪用試料１００質量部に対して２０質量部の水分をスプレ−にて付与し、ダメージを回復させた。
（８）櫛を通した後、毛髪用試料のレイヤー部の嵩高値を測定した。【００３６】
＜嵩高値の測定＞
毛髪用試料の嵩高値は、図５に示した嵩高測定機を用いて測定した。図５Ａ〜Ｃに示されているように、嵩高測定機１００は、支持台１０１と、支持台１０１の上に配置され、毛髪を挟む挟み具１０２、１０３を備えている。挟み具１０２には、目盛１０４が透明テープ（図示無し）で貼り付けられている。支持台１０１、挟み具１０２及び１０３は、いずれもアクリル系樹脂で構成されている。図５Ｃに示されているように、挟み具１０２と挟み具１０３の間に毛髪用試料２０を、挟み具１０２の長さ方向の中心と毛髪用試料２０のレイヤー部２１の中心が一致するように配置して嵩高値を測定した。その結果を下記表１に示した。【００３７】
【表１】
2017094702.tif 000003
【００３８】
上記表１の結果から分かるように、ダメージ促進試験において、コラーゲン繊維１００質量％の毛髪用試料は、ポリエステル系繊維１００質量％の毛髪用試料より、ダメージの蓄積が少なく、ダメージの回復も容易であった。この結果から、頭部に装着するかつらベースと、前記かつらベースに植毛された人工毛髪を含む全頭かつらにおいて、首付近に装着されるかつらベースの第１部分に植毛される人工毛髪を人工タンパク質繊維１００質量％で構成することで、首部を人工タンパク質繊維で覆い、かつらの装着期間中のダメージの蓄積を軽減し得ることが推定できる。【００３９】
下記表２に示す構成の毛髪用試料について、下記のように、光沢値、櫛通り性、ヘアアイロンによるアイロンセット性を測定・評価した。その結果を下記表２に示した。ポリエステル系繊維Ａとして株式会社カネカ製の難燃性ポリエステル系繊維（商品名「Ｆｕｔｕｒａ-ＮＬ」、単繊維繊度５８ｄｔｅｘ）を用い、ポリエステル系繊維Ｂとして株式会社カネカ製の難燃性ポリエステル系繊維（商品名「Ｆｕｔｕｒａ」、単繊維繊度６５ｄｔｅｘ）を用い、コラーゲン繊維として株式会社カネカ製の再生コラーゲン繊維（商品名「Ｕｌｔｉｍａ」、単繊維繊度７８ｄｔｅｘ）を用いた。【００４０】
＜光沢値の測定＞
光沢測定装置（ボサノヴァテクノロジース社製、品名「ＳＡＭＢＡ  Ｈａｉｒ」）を用いて光沢値を測定した。光沢値が３０以下を合格とし、光沢値が３０を超えると不合格とした。【００４１】
＜櫛通り性の評価＞
フォースゲージ（日本電産シンポ社製、型番「ＦＧＣ−１０Ｂ」）に毛髪用試料（繊維質量５０ｇ、長さ１６ｉｎｃｈ）を吊り、毛髪用試料をブラシ（成進社製、品名「ＷＩＧブラシ」）で挟み込み、上から下へブラシを移動させ、その加重を測定し、櫛通り値とした。櫛通り値が低いほど櫛通り性が良好であることを意味する。櫛通り値が３ｋｇ以下を合格とし、３ｋｇを超えると不合格とした。【００４２】
＜アイロンセット性の評価＞
毛髪用試料（繊維質量１５ｇ、長さ３８ｃｍ）の上端から２ｃｍの部位をゴム止めした後、マネキンヘット（レジーナ社製、品名「ＣＵＴ６６」）の頭頂部に毛髪用試料の上端部を取り付けた。１８０℃に加熱したヘアアイロン（米国Ｂｅｌｓｏｎ  Ｐｒｏｄｕｃｔｓ社製、「ＧＯＬＤ  Ｎ  ＨＯＴ  Ｐｒｏｆｅｓｓｉｏｎａｌ  Ｃｅｒａｍｉｃ  Ｓｐｒｉｎｇ  Ｃｕｒｌｉｎｇ  Ｉｒｏｎ  １−１／４ｉｎｃｈ  ＧＨ２１５０」)にて毛髪用試料の毛先を掴み、根元に巻き上げ、５秒間保持した後、カール形状が崩れないように手の上に乗せ、１秒以内に手を離してカールを付与した。カールを付与した毛髪用試料をマネキンヘットからはずし、その長さを計測した。カールを付与した毛髪用試料の長さが小さいほどカールが付きやすく、アイロンセット性が良好であることを意味する。カールを付与した毛髪用試料の長さが３５ｃｍ以下を合格とし、３５ｃｍを超えると不合格とした。【００４３】
【表２】
2017094702.tif 000004
【００４４】
上記表２の結果から分かるように、再生コラーゲン繊維を２０質量％以上含む毛髪用試料１〜５及び８は、カールを付与した後の長さが３５ｃｍ以下であり、ヘアアイロンによるアイロンセット性が良好であった。ポリエステル系繊維Ａを６０質量％以上含む毛髪用試料１〜４及び７は、光沢値が３０以下であり、自然な外観を示していた。人工毛髪用繊維を２０質量％以上、及びポリエステル系繊維Ｂを１０質量％以上含む毛髪用試料２、３及び５は、櫛通り値が３ｋｇ以下であり、櫛通り性が良好であった。【００４５】
（実施例１）
かつらベース１の第１部分１ａには、上述した毛髪用試料８と同じ構成になるように再生コラーゲン繊維（株式会社カネカ製、商品名「Ｕｌｔｉｍａ」、単繊維繊度７８ｄｔｅｘ、繊維長３０ｃｍ）１００質量％を植毛し、かつらベース１の第２部分１ｂには、上述した毛髪用試料６と同じ構成になるようにポリエステル系繊維Ｂ（株式会社カネカ製、商品名「Ｆｕｔｕｒａ」、単繊維繊度６５ｄｔｅｘ、繊維長３０ｃｍ）を１００質量％植毛し、図１に示すような全頭かつら１０を作製した。【００４６】
（実施例２）
かつらベース第１部分１ａには、上述した毛髪用試料８と同じ構成の再生コラーゲン繊維１００質量％からなる毛髪２ａを、かつらベースのＡ部分２０１には、上述した毛髪用試料１と同じ構成のポリエステル系繊維Ａ８０質量％及びコラーゲン繊維２０質量％からなる毛髪２１１を、かつらベースのＢ部分２０２には、上述した毛髪用試料５と同じ構成のポリエステル系繊維Ｂ３０質量％、ポリエステル系繊維Ａ５０質量％及び再生コラーゲン繊維２０質量％からなる毛髪２１２を植毛し、図３に示すような全頭かつら４０を作製した。【００４７】
（比較例１）
かつらベースの全体にポリエステル系繊維Ｂ（株式会社カネカ製、商品名「Ｆｕｔｕｒａ」、単繊維繊度６５ｄｔｅｘ、繊維長３０ｃｍ）を１００質量％植毛した以外は、実施例１と同様にしてかつらを作製した。【００４８】
実施例１、実施例２及び比較例１の全頭かつらを被験者の頭部に１週間装着した後、ダメージが少ないのを５とし、ダメージが多いのを１とし、ダメージの程度を５から１の５段階で官能評価し、その結果を下記表３に示した。【００４９】
【表３】
2017094702.tif 000005
【００５０】
実施例１及び実施例２の全頭かつらは、比較例１の全頭かつらに比べてダメージの蓄積が少なかった。実施例２の全頭かつらは実施例１の全頭かつらに比べて光沢が抑えられており、より自然な外観を示していた。実施例１及び実施例２のかつらは、水や水性の頭髪用処理剤等により水分を付与しただけで、ダメージの修復が良好であった。
【符号の説明】
【００５１】
１  かつらベース
１ａ  第１部分
１ｂ  第２部分
２  人工毛髪
２ａ  第１部分に植毛された人工毛髪
２ｂ  第２部分に植毛された人工毛髪
１０、４０  全頭かつら
２０  毛髪用試料
２１  レイヤー部
３０  頭部
３１  バング部分
３２  トップ部分
３３  サイド部分
３４  クラウン部分
３５  ミドルセクション
３６  ネープ部分
１００  嵩高測定機
１０１  支持台
１０２、１０３  挟み具
１０４  目盛
２０１  Ａ部分
２０２  Ｂ部分
２１１  Ａ部分に植毛された人工毛髪
２１２  Ｂ部分に植毛された人工毛髪
【図１】
2017094702.tif 000006
【図２】
2017094702.tif 000007
【図３】
2017094702.tif 000008
【図４】
2017094702.tif 000009
【図５】
2017094702.tif 000010
【図６】
2017094702.tif 000011
【国際調査報告】
2017094702.tif 000012
2017094702.tif 000013